(57)【要約】【課題】  本発明は、チガヤ、ヨシ、セイタカアリダチソウの様に出芽力が強く、茎径が太く強い雑草に対しても十分な防草効果を有し、また適度な透水効果を有するため、樹木の生育を阻害することなく所定の防草効果を発揮することができ、かつ、使用後、土地を再利用するに際し、使用済となった防草シートは生分解性を有するため、埋立て処理することができる自然にやさしい防草シートを提供せんとするものである。【解決手段】  本発明の生分解性防草シートは、軸径８．４ｍｍ、軸長３ｃｍであって軸の切断角度が４５度である成育したヨシ雑草を想定した鉄製軸による貫通抵抗が次式を満足することを特徴とするものである。              ０．１Ｘ＋５≧Ｙ≧０．１Ｘ−８              但し、１００≦Ｘ≦３００            式中、Ｘ：不織布の目付                                                        Ｙ：貫通抵抗【選択図】なし【特許請求の範囲】
【請求項１】
軸径８．４ｍｍ、軸長さ３ｃｍであって軸の切断角度が４５度である成育したヨシ雑草を想定した鉄製軸による貫通抵抗が次式を満足することを特徴とする生分解性防草シート。
０．１Ｘ＋５≧Ｙ≧０．１Ｘ−８
但し、１００≦Ｘ≦３００
Ｘ：不織布の目付
Ｙ：貫通抵抗
【請求項２】
前記不織布を構成する平均繊維径が８〜２５μｍであって不織布の見掛け密度が０．３〜０．５g/ｃｍ3 であることを特徴とする請求項１項記載の生分解性防草シート。
【請求項３】
前記不織布を構成する生分解性フィラメントが芯鞘型構造であって、繊維中に少なくとも１種以上の着色剤を含有することを特徴とする請求項１または２に記載の生分解性防草シート。
【請求項４】
前記不織布に添加する着色剤の添加率が０．０２〜２％であることを特徴とする請求項１〜３のいずれかに記載の生分解性防草シート。
【請求項５】
前記不織布の遮光率が９８〜１００％であって透水係数が５×１０-3ｃｍ／秒〜２×１０-2ｃｍ／秒であることを特徴とする請求項１〜４のいずれかに記載の生分解性防草シート。
【請求項６】
前記不織布がエンボスロールにより部分的に熱圧着されており、熱圧着面積が８〜４０％であることを特徴とする請求項１〜５のいずれかに記載の生分解性防草シート。
【請求項７】
前記生分解性不織布がポリ乳酸であることを特徴とする請求項１〜６のいずれかに記載の生分解性防草シート。
【請求項８】
重量平均分子量が１０〜３０万であるポリ乳酸を溶融し、口金から吐出、エジェクターで２０００〜５５００ｍ／分で高速牽引した後、移動するネット上に捕集ウェブとしカレンダーロール熱圧着した後、再度エンボスロールで熱圧着することを特徴とする生分解性防草シートの製造方法。
【請求項９】
前記不織布の熱圧着がエンボスロールで熱圧着した後、再度カレンダーロールで熱圧着することを特徴とする請求項８に記載の生分解性防草シートの製造方法。
【発明の詳細な説明】
【技術分野】
【０００１】
本発明は生分解性を有し使用後の廃棄処理が容易な防草シートであり、更に詳しくは雑草等の繁殖を抑制するのに優れた効果を発揮し、農業分野あるいは土木分野で好適に使用される生分解性防草シートに関する。
【背景技術】
【０００２】
従来から、都市や建物、構造物、鉄道、高速道路法面などのまわりの美観を維持するために各種の除草あるいは防草手段が講じられている。例えば住居地の空地など人手によって雑草を除去したり、化学的な手段として除草剤を散布することもあるが雑草の除去作業は作業が煩雑で人件費がかさむ問題があり、また除草剤の使用は有毒物が周囲の環境を害するなど公害問題ともなりかねないなどの問題もある。
【０００３】
一方、他の物理的手段としてコンクリート、砂利やバラスなどの敷設、あるいは農業用黒色ビニールシート、敷きワラ、ゴム引き織物シートなど遮光効果のあるものも使用されているが、コンクリート敷設の場合は完全な防草効果が達成できるが非常に高価であるとともに土地の再利用に際しては除去工事が困難なものとなる。また砂利やバラスでは均一な遮光を達成するためには、厚く敷設する必要があり、また飛来してくる種子が定着しやすく、かつ降雨などにより地面の土が砂利やバラス層に浸透し、雑草の生育を助けることになるという問題があった。敷きワラの場合もワラの隙間から雑草の種子が侵入しやすく雑草の根の展張りを止めることができず十分な防草効果を発起することが出来ない。また農業用黒色ビニールシートやゴム引き織物シートでは前記の砂利や敷きワラの場合のような欠点はないが、遮水性シートであるため降雨の際、水が地中に浸透せず表面に水がたまったり、樹木の間に敷設した場合、水が浸透しないため乾燥するため樹木が枯死する問題があった。
【０００４】
このためこれら問題点を解決するため、圧接接着された合成繊維長繊維からなっていて、構成繊維の平均繊度が３〜１０デニール、目付重量が１００〜５００g/ｍ2 であり、不織布密度が０．３g/ｃｍ3以上、投影平面空隙率が０．０１〜０．１％でかつ貫通抵抗が８ｋｇ以上である合成繊維長繊維不織布からなることを特徴とする防草シート（特許文献１参照）が提案されている。しかし該防草シートは繊維形成能を有する有機合成ポリマーより得られるポリエステル、ポリアミド、ポリプロピレン、あるいはその共重合体より得られる繊維であるため公園や庭園あるいは住宅用空地などに敷設、住宅の建設など必要となった際、使用済の防草シートを除去、土地を再利用するに当り除去した防草シートを焼却炉で焼却、あるいは埋立て処理がなされるが、焼却処理には費用が高くつくばかりか焼却時に発生する有害ガスなど環境上の問題も発生する恐れがあり、また、埋立て処理についても、自然環境破壊の点から大きな社会問題になりつつあり自然にやさしい防草シートの開発が望まれている。
【０００５】
このため、生分解性を有する熱可塑性脂肪族ポリエステル繊維からなる不織布にて形成される防草シートであって、前記ポリエステル繊維の単糸繊度が１〜１５デニールであって前記防草シートは目付５０〜３００g/ｍ2 の範囲で９５％以上の遮光率を有し、かつ０．０２〜０．８ｃｍ／秒の透水係数を有することを特徴とする生分解性防草シート（特許文献２参照）が提案されているが、単に単糸繊度が１〜１５デニールで、防草シートの目付が５０〜３００g/ｍ2 の範囲で９５％以上の遮光率を有し浸水係数が０．０２〜０．８ｃｍ／秒であるだけでは、出芽力の弱い雑草あるいは茎径が細く弱い雑草に対する敷設性あるいは防草効果があるものの、チガヤ、ヨシ、セイタカアワダチソウのように出芽力が強く、また茎径が太く強い雑草に対しては単なる目付が５０〜３００g/ｍ2 で遮光率が９５％以上あるだけでは、例えば草刈り後に防草シートを敷設する際、施工者がシートを踏付けて切株によるシート損傷を起こしやすく十分な防草シートとは言えず、特に十分に成長したヨシについては竹のごとく硬く防草シートが破れ十分な効果を達成できないものである。
【特許文献１】特許公報 平４−５２７２７号公報
【特許文献２】特開平１１−２２９２６０号公報
【発明の開示】
【発明が解決しようとする課題】
【０００６】
本発明は、かかる従来技術に鑑み、チガヤ、ヨシ、セイタカアリダチソウの様に出芽力が強く、茎径が太く強い雑草に対しても十分な防草効果を有し、また適度な透水効果を有するため、樹木の生育を阻害することなく所定の防草効果を発揮することができ、かつ、使用後、土地を再利用するに際し、使用済となった防草シートは生分解性を有するため、埋立て処理することができる自然にやさしい防草シートを提供せんとするものである。
【課題を解決するための手段】
【０００７】
本発明は、前記課題を解決するために、次のような手段を採用するものである。すなわち、本発明の生分解性防草シートは、軸径８．４ｍｍ、軸長３ｃｍであって軸の切断角度が４５度である成育したヨシ雑草を想定した鉄製軸による貫通抵抗が次式を満足することを特徴とするものである。
【０００８】
０．１Ｘ＋５≧Ｙ≧０．１Ｘ−８
但し、１００≦Ｘ≦３００
式中、Ｘ：不織布の目付                                                        Ｙ：貫通抵抗
【発明の効果】
【０００９】
本発明によれば、チガヤ、ヨシ、セイタカアワダチソウのような出芽力の強い雑草に対しても十分な防草効果があるとともに施工性も良好であり、使用後の処理もしやすく環境上問題のない自然にやさしい防草シートを提出することができる。
【発明を実施するための最良の形態】
【００１０】
本発明は、前記課題、つまり、出芽力が強く、茎径が太く強い雑草に対しても十分な防草効果を有し、かつ、使用後、埋立て処理することができる自然にやさしい防草シートについて、鋭意検討し、繊維密度が高く、目の詰まった特定な貫通抵抗を有する防草シートを生分解性繊維で作ってみたところ、かかる課題を一挙に解決することを究明したものである。
【００１１】
本発明に用いられる生分解性樹脂としては、ポリ乳酸樹脂、ポリブチレンサクシネート樹脂、ポリカプロラクトン樹脂、ポリエチレンサクシネート樹脂、ポリグリコール酸樹脂、ポリブチレンテレフタレート系樹脂、ポリヒドロキシブチレート系樹脂などがあげられる。中でもポリ乳酸樹脂は天然の植物を原料としたものであり、最も自然にやさしい生分解性樹脂である。
【００１２】
ポリ乳酸とは主としてＬ−乳酸を主たる原料とするポリエステルであり、構成成分の６０モル％以上がＬ乳酸であり４０モル％を超えない範囲でＤ乳酸を含有するポリエステルであってもよい。
【００１３】
ポリ乳酸の製法としては、乳酸を原料として一旦環状２量体であるラクチドを生成せしめ、その後、開環重合を行う二段階のラクチド法と、乳酸を原料として溶媒中で直接脱水縮合を行う一段階の直接重合法が知られている。
【００１４】
本発明に用いられるポリ乳酸は、いずれの製法によって得られたものでも良い。ラクチド法によって得られるポリマーの場合、ポリマー中に含有される環状２量体が溶融紡糸時に気化して糸斑・紡糸性不調などの原因となるため、溶融紡糸以前にポリマー中に含有する環状２量体の含有量を極力減少させておくことが好ましく、０．１ｗｔ％以下にすることが望ましい。
【００１５】
また、直接重合法の場合には、環状２量体に起因する問題が実質的にないため、製糸性の観点からみて好ましいと言える。ポリ乳酸は生分解性あるいは加水分解性が高いため、自然環境中で容易に分解される利点を有している。ポリ乳酸の重量平均分子量はスパンボンド法の場合、重量平均分子量として１０万〜３０万であるものが良く、より好ましくは１０万〜２０万のものが良い。重量平均分子量が１０万より少ないと繊維の強度が低くなるため不織布の強度を十分に出すことをできない。また平均分子量が３０万よりも大きいと、口金から紡出したフィラメントをエアサッカー等で牽引しても曵糸性に欠けるため高速紡糸できず、操業性が良好なものの、未延伸糸ライクとなるため十分な繊維強度が得られず、これもまた不織布としての強度が不十分なものとなる。
【００１６】
本発明の防草シートは、上述の如く、繊維密度が高く、目の詰まった不織布シートで構成されているものであるが、これを明確に示すパラメータとして、下記特定な貫通抵抗を採用した。すなわち、該貫通抵抗を有することが良好な防草シートを提供する上から重要である。具体的には、成育したヨシ雑草と類似の軸径８．４ｍｍ、軸長３ｃｍであって軸の切断角度が４５度である鉄製軸による貫通抵抗Ｙが、
０．１Ｘ＋５≧Ｙ≧０．１Ｘ−８
但しＸは、  １００≦Ｘ≦３００（Ｘ：不織布の目付、Ｙ：貫通抵抗）
であることが必要であり、より好ましくは、Ｙ≧０．１１５Ｘ−８であることが好ましい。
【００１７】
Ｙ≧０．１Ｘ−８より貫通抵抗が低くなった場合、ヨシ・チガヤ・セイタカアクダチソウの様に出芽力が強く、茎径が太くて強い雑草では、草刈り後防草シートを敷設する場合、施工者がシートを踏付けた際、切株により防草シートが損傷、防草シートとしての機能を達さなくなる問題がある。
【００１８】
貫通抵抗が、Ｙ≧０．１Ｘ＋５ と高くなった場合、防草シートとしての機能は十分であるもののシート密度が高くなりすぎるため敷設性に欠けるなどまた取扱い性も悪化するなど良くない。
【００１９】
かかる防草シートを構成する繊維の直径は８〜２５μｍであることが好ましく更に好ましくは１０〜２３μｍであることが望ましい。繊維径が８μｍ未満であった場合、不織布としての均一性（目付斑）は向上するが、紡糸性が悪化するとともに、細繊度化にともなう生産性悪化などコスト的にも高くつくなど実用上使用できない問題がある。また繊維径が２５μｍ以上であった場合、シートを構成する繊維本数が低下するため不織布としての目付斑が悪化、低目付部分の遮光性が不十分なものとなるなど満足できる防草効果を発起できないものとなる。防草シートの見掛け密度は０．３〜０．５ｇ／ｃｍ3である必要があり、更に好ましくは、０．３〜０．４５ｇ／ｃｍ3、最も好ましくは、０．３〜０．４２ｇ／ｃｍ3である。
【００２０】
見掛け密度が０．３ｇ／ｃｍ3 未満であった場合、出芽力の強いチガヤ・ヨシ・セイタカアワダチソウなどの雑草に対する防草効果が不十分であるだけでなく、茎径が太くて強い前記雑草では、草刈り後防草シートを敷設する場合、施工者がシートを踏付けた際、切株による損傷が発生、これも又防草シートとして不十分なものとなる。また見掛け密度が０．５ｇ／ｃｍ3 を超える場合、防草効果は十分であるものの透水性が不十分であり、植樹した樹木の根本に敷設した場合、樹木の根への水供給が不足となり樹木が枯れる問題がある。
【００２１】
防草シートとしての機能および敷設時の見栄えからして、防草シートを構成する生分解性フィラメントは、芯鞘構造であって、繊維中に少なくとも１種以上の顔料など着色剤を含有することが重要であり、芯成分にカーボンブラック、鞘成分に酸化チタンあるいは芯成分がカーボンブラックで鞘成分がグリーン系顔料、あるいは芯成分が酸化チタン鞘成分がグリーン系顔料等とすることが敷設時の見栄えなどが良く必要に応じて顔料種を選択するとよい。
【００２２】
また芯成分と鞘成分に同一顔料を使用しても良いことは言うまでもない。特に黒色系顔料およびグリーン系顔料を添加することで防草シートとしての要求機能である遮光効果（光合成阻害）のみならず蓄熱による雑草の軟弱化効果などに対し有効に機能することができる。
【００２３】
かかる顔料の添加率は０．０２〜２重量％であることが好ましく、より好ましくは０．０５〜１．５重量％、最も好ましくは０．１〜１．０重量％である。添加率が２重量％を超える場合、紡出時の曵糸性がとぼしく、糸切れが多発するなど操業性が悪化する。また添加率が０．０２重量％未満では、色目が淡く遮光性など防草シートとしての機能が低くなるためである。
【００２４】
また遮光率は、９８％〜１００％、より好ましくは９８．５％〜１００％であることが望ましい。遮光率が９８％未満であった場合、雑草はやや白化し軟弱化するが、完全に白化し成長が完全に停止するには至らず防草シートとして完全なものとは言えない。
【００２５】
防草シートとしての透水係数は５×１０-3ｃｍ／秒〜２×１０-3ｃｍ／秒であることが必要である。透水係数が５×１０-3ｃｍ／秒未満であった場合、降雨の際シート表面に水がたまるのみならず、樹木の根元に敷設した際根への水の供給が不可能となるため樹木が枯れるなどの問題がある。透水係数が２×１０-2ｃｍ／秒を超える場合、透水性良好であり樹木への水の供給に対しては有利であるが、遮光性や貫通抵抗が低いものとなり防草シートとして不十分なものとなる。
【００２６】
本発明の防草シートはエンボスロールにより部分的に熱圧着されたものであり、熱圧着面積は８〜４０％、より好ましくは１０〜３０％である。熱圧着面積が８％未満であった場合、十分な貫通抵抗を満足させるだけのシート密度が得られず、出芽力が強く、茎が硬く強い雑草に対する防草シートとしては満足できないものとなる。また熱圧着面積が４０％を超える場合、シート密度は十分高いものとなるが、不織布が硬いものとなり、防草シート敷設時の作業性が悪く、実用上使用できない問題がある。
【００２７】
本発明の防草シートを構成する不織布の目付は１００〜３００ｇ／ｍ2 が良く、また不織布の目付斑は不織布の強力貫通抵抗、遮光性に対して極めて重要な特性であり、目付５０ｇ／ｍ2 換算の目付斑で３〜８％、より好ましくは３〜６％、最も好ましくは３〜５％が良い。
【００２８】
かかる目付斑が３％未満では８μ以下の繊維径あるいはメルトブローとの積層により製造することができるが、生産性が低く価格的に高いものとなってしまうので良くない。
【００２９】
本発明に用いる生分解性不織布は、従来から用いられているスパンボンド不織布製造設備で容易に作ることができる。また使用する生分解性樹脂は生分解性を有する樹脂であれば何でも良く単成分からなるフィラメントあるいは、低融点生分解性樹脂との複合タイプ、あるいは異なる生分解性樹脂のブレンド品でも良い。防草シートがポリ乳酸系樹脂であった場合、ポリ乳酸原料を乾燥し同様乾燥した原着マスターチップとブレンドした後、エクストルーダで溶解し紡糸温度が２００℃〜２４０℃で吐出孔径が０．２０〜０．５０ｍｍである口金から吐出冷却した後エジェクターにより、２０００〜５５００ｍ／分、より好ましくは３０００〜５０００ｍ／分で高速牽引することで、引張り強力および貫通抵抗にすぐれたシートを製造できるので良い。
【００３０】
口金孔径が０．２０ｍｍ未満であった場合、吐出開始初期直後の孔詰りによる欠点が発生し易く、また口金孔径が０．５０ｍｍを超える場合、紡糸ドラフトが高すぎることによる単糸流れが発生、操業性や品質が悪化するなど問題が発生する。
【００３１】
紡糸速度が２０００ｍ／分未満であった場合、物性レベルが低下するばかりかフィラメントの開織性が悪化、シートの目付斑も悪化し目標とする目付斑の３〜８％の範囲に入らなくなる問題がある。また紡糸速度が５５００ｍ／分を超える場合、紡出されたフィラメントの曵糸性が不十分であり、これもまた単糸切れが増加・操業性が悪化する問題がある。また良好な紡糸性を維持しながら高速紡糸対応するためには、口金より吐出されたフィラメントの冷却条件が重要であり口金面からエジェクター入までの長さ（冷却長）を５０〜１００ｃｍ、より好ましくは６０〜８０ｃｍとするのが良い。冷却長が１００ｃｍを超える場合、チムニー風量と随伴流のバランスがとりにくく、糸ゆれが発生、紡糸性の悪化や、糸ゆれによる目付斑も悪化するなど問題がある。また冷却長が５０ｃｍ未満であった場合、冷却が不十分であり融着などが発生する問題がある。
【００３２】
以上のように口金から吐出されたポリマーを冷却、エジェクターで高速牽引されたフィラメントを移動するネット上に捕集し、ウェブとした後、カレンダーロールで仮圧着した後、引続き圧着面積が８〜４０％であるエンボスロールで部分的に熱圧着することで防草効果が高く、廃棄処理がしやすい生分解性にすぐれた良好な防草シートを容易に製造することができる。
【００３３】
エンボスロールによる熱圧着に際しては、目付が１００〜３００ｇ／ｍ2 と高目付であって、０．３〜０．５g/ｃｍ3 と高密度である防草シートを得るためには、片面がフラットであって片面に凸凹を有するエンボスロールでも熱圧着可能であるが好ましくは、表面がフラットであるカレンダーロールで熱圧着した後、彫刻深さが０．３〜１．０ｍｍであるエンボスロールで熱圧着するか、あるいは前記同様のエンボスロールで熱圧着した後、カレンダーロールで熱圧着することで容易に製造することができる。エンボスロールの彫刻深さが０．３ｍｍ未満では不織布を熱圧着した際、圧着が不十分となりシートが剥離するなどの問題があり、また彫刻深さが１ｍｍを超える場合、ロールの凸部が破損しやすくなるためである。
【実施例】
【００３４】
以下、実施例に基づき本発明をさらに具体的に説明するが、本発明がこれら実施例によって限定されるものでないことは言うまでもない。なお下記実施例における各特性値は次の方法で測定したものである。
（１）繊維径（μｍ）
不織布からランダムに小片サンプル１０個を採取し、走査型電子顕微鏡で２００〜８００倍の写真を撮影し、各サンプルからｎ＝１０本、計１００本の繊維径を測定し、平均値を繊維径とした。
（２）製品目付（ｇ／ｍ2 ）
２０℃湿度６５％の標準状態にサンプルを２４時間放置後、縦方向５０ｃｍ×横方向５０ｃｍの試料４点を採取、各試料の重量を測定し、得られた値の平均値を単位面積ｇ／ｍ2 に換算し、目付とした。
（３）厚さ（ｍｍ）
不織布より幅方向に１ｍ当り５個のサンプルを採取、ＪＩＳ Ｌ１９０８押圧荷重２ｋｐａで測定した。
（４）密度（g/ｍ3）
測定した製品目付を厚みで除して密度を算出した。
【００３５】
密度（g/ｍ3）＝目付（ｇ／ｍ2 ）／｛厚さ（ｍｍ）×１０００｝
（５）遮光率（％）
ＪＩＳ Ｌ１０５５Ａ法にもとずき試験片装置前照度を１００，０００ルクスで測定した。
（６）透水係数（ｃｍ／秒）
ＪＩＳ−Ａ１２１８記載の定水位試験に基づき、透水面積１ｃｍ2、水位１０ｃｍ、透水時間６０秒とし、ＪＩＳ Ｌ１９０８押圧荷重２ｋｐａの厚さの試験結果を用いて透水係数を求めた。
（７）目付変動率（ＣＶ％）
１００×１００ｃｍの試料を採取し、その試料を５×５ｃｍに裁断し、４００個のピースとし、各ピースの重量から算出した目付を５０ｇ／ｍ2 目付に換算（例えば１００×１００ｃｍの目付が２００ｇ／ｍ2 であった場合、各ピース目付は、各ピース重量（ｇ）×４００×５０／２００）し、次式により算出した。
【００３６】
【数１】
2005102600.tif 000002
（８）引張り強力（Ｎ／５ｃｍ）
ＪＩＳ Ｌ１０９６記載のストリップ法に準じて測定した。即ち不織布の試料長が３０ｃｍ、試料幅が５ｃｍの試料片を不織布の縦方向（ＭＤ）および横方向（ＣＤ）にそれぞれ５点を作成、各試料片ごとに定速伸長型引張試験機を用い、つかみ間隔２０ｃｍ、引張り速度１０ｃｍ／分で伸長し、得られた最高引張強力（Ｎ／５ｃｍ）を読み取り、縦方向と横方向の平均値を算出、それぞれの引張り強力とした。
（９）貫通抵抗力（ｋｇ）
直径が１０ｍｍの貫通穴を有する試料台の上に試料を乗せ、該貫通穴を貫通する直径が８．４ｍｍで長さ３ｃｍで貫通棒の切断角度が４５度（茎径８．４ｍｍのヨシ雑草を鎌で４５度に切断した茎を想定）の貫通棒を圧縮試験機を用い、押圧速度１０ｍｍ／分で試料を押付た際、試料を貫通した時の値を貫通抵抗とした。（１０）防草効果
ヨシ雑草を刈取った後、２ｍ×１０ｍの不織布シートを敷設、シートを踏付けながら敷設した際、シートの損傷が全くなく、１年後ヨシの出芽が全くなく、シート下の植物体が完全に白化、雑草が完全に制御された状態を（○）とした。上記同様、不織布シートを敷設した際シートの損傷はなく、１年後シートを貫通するヨシの出芽はなかったが、シート下の植物体はやや緑色を保っており、シートが部分的に浮き上る状況にあったものを（△）、また上記同様の方法で敷設した際、敷設作業時に切株によるシートの損傷がはげしく１年後には、ヨシの出芽が認められ防草シートとしての効果が不十分であったものを(×)とした。
（１１）生分解性
大きさ２０×２０ｃｍの不織布３枚を採取し、土壌約１０ｃｍに埋め込み６ヶ月放置後の形態変化を目視で評価した。
【００３７】
不織布に生分解性が認められたもの  ：  ○
不織布に生分解性が認められないもの：  ×
実施例１〜６
重量平均分子量が１５．６万でＱ値（Ｍｗ／Ｍｎ）が１．９、融点が１７１℃であるポリ乳酸樹脂を真空乾燥機を用い１００℃で２４時間乾燥した。また前記同一原料にカーボンブラックを１０重量％ミックスしたマスターチップを同様乾燥した。
【００３８】
引続き口金孔径が０．３ｍｍであって１ｍ幅当りの穴数が３０００孔で複合紡糸可能な矩形口金と矩形エジェクターを有するスパンボンド製布設備を用い、鞘成分側に原着マスターチップが５重量％となるようチップブレンドした原料を、芯成分側にはカーボンブラックを含有しない前記乾燥原料を、鞘成分・芯成分それぞれ別々のエクストルーダーを用い溶融温度２３０℃紡糸温度２３５℃とし、単孔吐出量０．９６g／分、芯鞘比率７０：３０で紡出した後、冷却温度を２０℃とし矩形エジェクターで圧力０．２５Ｍｐａ、紡速４８００ｍ／分で高速牽引、移動するネットコンベア上に捕集片面がフラット、片面が凸凹を有し凸面の面積が１６％であるエンボスロールによりエンボス温度１４０℃、圧力５０ｋｇ／ｃｍでネット速度を変更、熱接着シートを得た。得られた不織布の貫通抵抗、遮光性、透水係数など本発明を満足するものであり、ヨシ雑草刈取後の敷設性、防草効果も満足できるものであった。
【００３９】
【表１】
2005102600.tif 000003
実施例７〜１２
実施例１と同様の乾燥原料を用い、引続き口金孔径が０．３ｍｍであって１ｍ幅当りの穴数が３０００孔で、複合紡糸可能な矩形口金、および口金孔径が０．５ｍｍであって１ｍ幅当りの穴数が１７００孔で複合紡糸可能な矩形口金の２種の口金を用いて鞘成分側に原着マスターチップ１０重量％となるようチップブレンドした原料を、芯成分側にはカーボンブラックを含有しない前記乾燥原料を、芯成分、鞘成分それぞれ別々のエクストルーダーを用い、溶融温度２３０℃、紡糸温度２３５℃とし、芯鞘比率６０：４０で単孔吐出量を変更し紡糸した後、冷却温度を２０℃とし、矩形エジェクターで圧力０．２５Ｍｐａ、紡速４８００ｍ／分で高速牽引、移動するネットコンベア上に捕集、片面がフラットで、片面に凸凹を有し凸部の面積が１６％であるエンボスロールによりエンボス温度１４０℃、圧力５０ｋｇ／ｃｍで、目付１５０ｇ／ｍ2 の熱接着シートを得た。得られた不織布の貫通抵抗、遮光性、透水係数など本発明を満足するものであり、ヨシ雑草刈取り後の敷設性、防草効果など満足するものであった。
【００４０】
【表２】
2005102600.tif 000004
比較例１
実施例１〜６と同様の原料および紡糸設備を用いて、実施例１〜６同様、ネット速度を変更目付５０ｇ／ｍ2 および４００ｇ／ｍ2 の不織布を得た。目付５０ｇ／ｍ2 品をヨシ雑草刈取り後敷設したところ、敷設作業中にシート破れが発生し、また１年後には部分的にヨシの出芽が認められ防草効果として十分なものでなかった。また、シート目付が４００ｇ／ｍ2 のものは、シートの剥離がはげしく製品として満足できるものではなく敷設作業できるものでなかった。
【００４１】
比較例２
実施例７〜１２と同様の原料、および設備を用い単孔吐出量を０．２４ｇ／分とし、紡糸速度４８００ｍ／分で紡糸した所、繊維径は５μｍのフィラメントが得られたが、曵糸性不良のため単糸切れが多発、操業性不良のため満足できるシートが得られなかった。また単孔吐出量を４ｇ／分で紡出し、紡糸速度５０００ｍ／分で紡糸したところ、繊維径は２８μであった。曵糸性があるがポリマーの固化が不十分であり糸ゆれがはげしく、目付斑が１２．３％と悪く品位的にも良くなかった。